(57)【特許請求の範囲】
【請求項１】
ベース塗料１５０部に対して、平均粒子径０．３〜０．５ｍｍのガラスビーズと平均粒子径１．０〜２．０ｍｍのガラスビーズが混合されたもの３００〜５００部を配合されることを特徴とするコテ塗り用塗材。
【請求項２】
コテによる上塗りに請求項１に記載のコテ塗り用塗材で仕上げ、光を反射或いは内部が透視できる意匠を特徴とする仕上げ方法。
【発明の詳細な説明】
【０００１】
【産業上の利用分野】
本発明は塗材とその仕上げ方法に関し、詳しくは意匠性に優れた外観を呈するとともに簡易な塗布作業が可能で均一な厚みの塗膜を実現できる塗材とその仕上げ方法に関する。
【０００２】
【従来の技術】
従来、コテ塗り仕上げはコテによる塗材のバインダー成分の粘着性のため均一な厚みの仕上げが難しく、新規に意匠の仕上げの実現も困難であった。
【０００３】
【発明が解決しようとする課題】
本発明は従来コテ仕上げ方法では困難であつた均一な厚みの仕上げと新規な意匠仕上げを可能とする塗材とその仕上げ方法に関するものである。
【０００４】
【課題を解決するための手段】
本発明は前記のような事情に鑑み種々検討を実施した結果可能となつたもので、モルタル、サイジングボード等の下地にシーラーを塗布したのち、水系の塗料からなる下塗り材を塗工し、次いで特定のガラスビーズを配合した水系塗料からなる上塗り材を施すことにより、均一な厚みの塗膜と新規な意匠性をもつ仕上げを簡便な作業により実現可能としたものである。
以下本発明について詳細に説明する。
【０００５】
本発明に係わるシーラーは樹脂溶液又は樹脂エマルジョンとからなるもので、モルタルや最近使用例の多いサイジングボード等の塗料の浸透性があり吸い込みの激しい下地に吸い込み防止のために使用される。
【０００６】
シーラーにはエポキシ樹脂、ウレタン樹脂等を各種有機溶剤に溶解してなる組成物やアクリル樹脂、アクリル・スチレン共重合樹脂、酢酸ビニル樹脂、エチレン・酢酸ビニル樹脂等の樹脂エマルジョンが使用される。該シーラーは前記のように該下地に浸透して下塗り剤の浸透、吸い込み防止するとともに、下地の表面層の補強と塗材の密着性を確保することができる。
【０００７】
下塗り材にはアクリル樹脂、アクリル・スチレン共重合樹脂、酢酸ビニル樹脂、エチレン・酢酸ビニル樹脂等の樹脂エマルジョンをベースとして、これに酸化チタン、ベンガラ、亜鉛華、コバルトブルー等の着色顔料により着色した塗材が使用される。下塗りはハケ、吹き付け等の塗布方法で塗工される。
【０００８】
上塗り材には下塗り材と同様なバインダー成分をベースとして二種類のガラスビーズを混練りさせたものが使用される。ガラスビーズには平均粒子径０．３ 〜 ０．５ｍｍと平均粒子径１．０〜２．０ｍｍのタイプを使用する。平均粒子径１．０〜２．０ｍｍのガラスビースの使用により１〜２ｍｍの均一な厚みの塗膜を確保し、ガラスビーズ表面のコテ滑りによる簡便な塗工作業性がえられ、０．３〜０．５ｍｍのガラスビーズの併用によりガラスビーズ相互間の充填効果と分散効果が得られ、塗膜の歩減り防止に役立つとともに、塗工作業性を複合的に向上する効果が得られる。
【０００９】
ベース塗料とガラスビーズの調合割合は、樹脂エマルジョンとして樹脂分５０％相当の品種を５０部使用し、消泡剤、成膜助剤、増粘剤等の適量と水５０部としたベース塗料１５０部に対してガラスビーズ３００〜５００部が適合する。この範囲の配合割合であると塗工の作業性が良好であるのに対して、配合量が少ないと乾燥性、意匠性等の問題があり、逆に多いと塗工作業性が劣り、付着性が低下する等の問題があり適合しない。ベース材料とガラスビーズとの混練りは工場において予め混練りするか、塗工現場において混練りして使用される。
【００１０】
樹脂エマルジョンは樹脂の各種特性を勘案して選定することができ、樹脂分についてはベース塗料中の樹脂分が２０〜５０％の範囲を確保することが好ましい。２０％以下ではバインダーとしての効果が得られにくく、５０％以上ではバインダー効果から看て過剰配合であり、かつコスト的にも適合しない。
【００１１】
ベース塗料中の樹脂分の調整は樹脂エマルジョンの品種選定、配合水の配合調整により行うことができ、塗装作業性、仕上がり外観等を参酌して決定されればよい。
【００１２】
ベース塗料中に配合する消泡剤にはシリコン系化合物、エーテル系化合物、脂肪酸エステル系化合物等が使用され、塗膜中の泡を効果的に解消することができる。成膜助剤にはテキサノール、ベンジルアルコール、ブチルセロソルブ等が使用され塗膜の形成を容易にすることが可能となる。塗装に適合した粘度とするためにはメチルセルロース、ヒドロキシエチル／メチルセルロース、ヒドロキシプロピルメチルセルロース等を適量使用して調整することができる。また配合材料の分散確保のためノニオン系界面活性剤、ポリリン酸塩等の分散剤を使用すれば良好にな分散効果が得られる。
【００１３】
【作用】
二種類のガラスビーズの内、平均粒子径の大きいガラスビーズは上塗り材をコテ塗りした際、コテの表面がガラスビーズの滑らかな表面に接触して容易に移動できるため、極めて滑りがよく、塗布作業を簡便にできる。又同時にガラスビーズ間において均一な塗膜を形成させるスペーサ効果を発揮して厚みの均一な塗膜の形成に役立つ。粒子径の小さいガラスビーズは大きいガラスビーズ間を充填してその凝集を防止し、大きいガラスビーズを分散し前記のスペーサ効果を支援する作用をもたらす。また大きいガラスビーズ間を充填して乾燥による塗膜の歩減りを防止するため塗膜の均一性の確保に効果的な作用をもたらす。
【００１４】
実施例１及び２
下地として窯業系サイジングボードを使用し、シーラーとしてアクリル樹脂系エマルジョンを塗布して乾燥したのち、下塗り材としてアクリル・スチレン系樹脂エマルジョンに酸化チタンを添加して着色したものを使用して下塗り層を形成し、該下塗り層に下記配合のベース塗料１５０部に平均粒子径０．３〜０．５ｍｍのガラスビーズと平均粒子径１．０〜２．０ｍｍのガラスビーズを１対１の比で混合したガラスビーズ３００部及び５００部を混練りして調整した実施例１及び２の上塗り塗料を各々８００ｇ／ｍ2コテ塗り仕上げして塗装仕上した。
実施例１及び２の塗装仕上げにおいては２種類の粒径のガラスビーズにより同一径のガラスビーズの凝集防止効果がえられ、コテは大きいガラスビーズの表面間を滑らかに且つ同一レベルを容易に移動できるため塗工作業が極めて容易でり、しかも均一な厚みの塗工が可能であつた。またガラスビーズの一部表面が露出して塗膜内部が透視される特徴のある外観の仕上げが得られた。
【００１５】
比較例１及び２
実施例のガラスビーズを２５０部及び６００部使用した以外は実施例１及び２と同一にしてコテ塗り仕上げして比較例１及び２の塗装仕上げした。比較例１の塗装仕上げにおいてはカラスビース゛の配合量が少ないため塗材が垂れやすい、コテの同一レベルでの移動がしにくく均一な塗膜の確保が困難であつた。また歩減りも目立ち仕上がり外観が良くなかった。比較例２の塗装仕上げにおいてはガラスビーズの配合量が多くコテ作業がしにくく、下塗り層への付着性が不自由分であつた。
【００１６】
0004281934.tif 000002
【００１７】
【効果】
仕上げられた塗装表面はガラスビーズの一部表面が露出して下塗り層の表面、上塗り層の内部が透視でき、光を内部で反射する特性等の特異な表面外観を呈するため独特の意匠性を持たせることができる。
本発明になる塗材は大きいサイズのガラスビーズと小さいサイズのガラスビーズとがベース塗料に混練りされているため、小さいガラスビーズが大きいガラスビーズの凝集を防止して分散させる効果を発揮し、大きいガラスビーズはコテによる塗工の際、コテが大きいガラスビーズの上部表面間を容易に移動できるため塗膜を均一にできるスペーサ効果をもたらし均一な厚みの塗膜形成が可能となる。またコテの表面がガラスビーズの表面を滑りやすいため、コテの操作が容易で簡便に塗工することができる。
【００１８】
また小さいガラスビーズは前記の大きいガラスビーズ間を分散させる効果によりスペーサ効果を支援する作用をもたらし、かつビーズ間を充填する効果があり塗膜の歩減りを防ぐことができ均一な塗膜を確保しやすい。